(57)【特許請求の範囲】
【請求項１】
Ｃ含有量０.１２質量％以下の低炭素鋼からなる冷延鋼帯を、脱脂洗浄処理したうえ、焼鈍処理することなく調質圧延工程に付し、ブライトロールによるドライ調質圧延を行うことを特徴とする平滑性に優れた低炭素冷延鋼帯の製造方法。
【請求項２】
前記低炭素鋼が、Ｃ：０.１２質量％以下、Ｍｎ：０.５０質量％以下、Ｐ：０.０４質量％以下、Ｓ：０.０４５質量％以下、残部Ｆｅ及び不可避不純物からなる請求項１に記載の平滑性に優れた低炭素冷延鋼帯の製造方法。
【請求項３】
前記脱脂洗浄処理はアルカリ水溶液を処理液とし、処理液中に鋼帯を浸漬し又は処理液を鋼帯表面にスプレーするアルカリ洗浄処理である請求項１又は２に記載の平滑性に優れた低炭素冷延鋼帯の製造方法。
【請求項４】
前記ドライ調質圧延における鋼帯の伸び率は０.２〜１.５％である請求項１〜３のいずれか１項に記載の平滑性に優れた低炭素冷延鋼帯の製造方法。
【請求項５】
前記ドライ調質圧延された冷延鋼帯の表面粗度がＲａ：０．３μｍ以下である請求項４に記載の平滑性に優れた低炭素冷延鋼帯の製造方法。
【発明の詳細な説明】
【技術分野】
【０００１】
本発明は、各種機械部品、電気・電子部品、自動車部品等の分野において平滑面を要求される板材として好適に使用される表面平滑性に優れた低炭素鋼冷延鋼帯の製造方法に関する。
【背景技術】
【０００２】
表面粗さの小さい平滑な表面を要求される炭素鋼冷延鋼帯は、冷間圧延で所定板厚にした冷延鋼帯を、ブライトロールをワークロールとする調質圧延に付し、ブライトロールの平滑面を鋼帯表面に転写することにより製造される。その調質圧延に際しては、鋼帯の材種や要求される特性（硬度、延性等）の仕様に応じて焼鈍処理が施され、また調質圧延での転写効果、表面疵防止等のための表面処理（電解洗浄処理等）が必要に応じて実施される。冷延鋼帯の調質圧延における伸び率（ε）は、製品鋼帯の表面粗度や、所要の材料特性（硬さ、加工性等）の調整のために、また焼鈍処理済み冷延鋼帯では降伏伸びの解消等を目的として制御される。
【０００３】
上記冷延鋼帯の調質圧延は、調質圧延油を使用するウエット調質圧延と、それを使用しないドライ調質圧延の２方式に分けられる。ウエット調質圧延は、被圧延材（冷延鋼帯）の表面の油脂類（冷間圧延時の圧延油等）や鉄粉,その他の汚染物質を調質圧延油の洗浄作用で洗い流し、汚染物の付着に起因する弊害を防止する作用を有する反面、ワークロールと被圧延材との間に調質圧延油が介在するために、被圧延材に対するロール表面の転写率が低くなるほか、調質圧延の伸び率（ε）のムラ（伸び率ハンチング、所謂ジャンピング現象）を生じ易い等の難点がある。他方、ドライ調質圧延は、ワークロールと被圧延材との直接接触（調質圧延油膜の介在なし）により比較的高い転写率が得られるものの、調質圧延油の洗浄作用がないために、被圧延材の表面汚染（圧延油,鉄粉等の付着異物）に起因する不具合を生じ易いという欠点がある。
【０００４】
板面の平滑性を制御された冷延鋼帯の製造法については種々の提案がなされている。
(a)炭素鋼の冷延鋼帯を焼鈍処理した後、その板面を酸洗いし、ついで熱水スプレーの洗浄処理を施したうえ、ブライトロールによるドライ調質圧延に付して表面粗度Ｒａ0.3μｍ以下の平滑性を有するブライト鋼板に仕上げる（特許文献１）、
(b)高炭素冷延鋼帯を焼鈍処理した後、二段階のウエット調質圧延（第１段:ダルロール使用,第２段:ブライトロール使用）に付して所要の表面粗度（Ra:0.05-0.2μm）を有するブライト鋼板を得る（特許文献２）、
(c)炭素鋼冷延鋼帯を、電解洗浄処理して板面にシリカ膜を形成した後、焼鈍処理に付し、ついでブライトロール（表面粗度Ra:0.04-0.08μm）を用いたドライ調質圧延を施すことにより、高光沢表面（加熱機器の反射板,車両用ヘッドランプ・フォグランプの反射板等として使用される）に仕上げる（特許文献３）、
(d)低炭素冷延鋼帯(C:0.007%以下)を、焼鈍処理の後、ブライトロール（表面粗度Ra:0.1μｍ以下）によるウエット調質圧延を施して、家電製品・暖房機機器等の外板材（アイロンカバー,ヘッドライト反射板等）に使用される高光沢冷延鋼帯（Ra:0.4μｍ以下）を得る（特許文献４）。
【特許文献１】特許第３２５２５５３号公報
【特許文献２】特許第３４３３７１１号公報
【特許文献３】特開平１１−２６７７０７号公報
【特許文献４】特開平１１−２５４００１号公報
【発明の開示】
【発明が解決しようとする課題】
【０００５】
ウエット調質圧延では、前記のようにワークロールと被圧延材との界面に調質圧延油が介在することにより、被圧延材（冷延鋼帯）に対するブライトロールの転写効果が弱められ、製品鋼帯表面の平滑性を十分に高めることが困難であり、表面粗度の分布も比較的大きいバラツキを示す。またワークロールと被圧延材との界面に流入する調質圧延油の流入ムラに起因して、該接触界面の摩擦抵抗の変動とそれに伴なう鋼帯の伸び率ハンチング（ジャンピング現象）を生じ易い。
【０００６】
ウエット調質圧延の上記難点を解消する手法として、ダルロールによる第１段の調質圧延とブライトロールによる第２段の調質圧延とからなる２段構成（特許文献２）を採用する場合は、設備の複雑化、メンテナンス・コスト負担の増加を避けることができない。
また、冷延鋼帯の調質圧延に先だって焼鈍処理を行う場合は、工程の煩瑣化及び熱エネルギーコストの負担増を余儀なくされ、しかも焼鈍炉内での鋼帯表面の汚染（酸化物粒子等の生成付着）を生じ易いことから、調質圧延において調質圧延油を使用しないドライ方式を適用することが困難となる。
【０００７】
本発明は、表面粗さの小さい炭素鋼冷延鋼帯の製造における上記問題を解消し、ドライ調質圧延により高精度の平滑性を付与された炭素鋼冷延鋼帯の製造方法を提供するものである。
【課題を解決するための手段】
【０００８】
本発明に係る平滑性に優れた低炭素冷延鋼帯の製造方法は、
Ｃ含有量０.１２質量％以下の低炭素鋼からなる冷延鋼帯を、脱脂洗浄処理したうえ、焼鈍処理することなく調質圧延工程に付し、ブライトロールによるドライ調質圧延を行うことを特徴としている。
【発明の効果】
【０００９】
油脂類等が付着している冷延鋼帯の調質圧延には、ウエット式（鋼帯表面の油脂類を調質圧延油で共洗いすると共に鉄粉等の汚染物を除去する）の調質圧延が適用されるが、本発明では、調質圧延に先立つ脱脂洗浄処理で鋼帯表面の油脂類（及び油脂類に付着した鉄粉等の汚染物質）は除去されているので、調質圧延では調質圧延油の洗浄作用を必要とせず、ドライ調質圧延を適用することができる。ドライ調質圧延では、ワークロール（ブライトロール）の平滑面が直接鋼帯表面に押圧されるので、ウエット調質圧延に比し鋼帯表面に対するロール平滑面の転写率が高く、冷延鋼帯に表面粗さ及びそのバラツキの小さい高精度の平滑面が形成される。
【００１０】
また、鋼帯の材種をＣ含有量０.１２質量％以下の低炭素鋼に限定していることにより、冷間圧延における加工硬化歪みは比較的低いレベルに抑えられ、このため冷間圧延後の焼鈍処理が不要となり、熱処理工程の省略による製造工数及び熱エネルギーコストの削減効果が得られる。しかも、冷延鋼帯の焼鈍処理を行う場合は、焼鈍処理に付随する汚染（酸化物等の生成付着）のために、焼鈍後の鋼帯表面を十分に清浄化するには、例えば酸洗いと液体スプレー洗浄の２段の洗浄処理を焼鈍後の冷延鋼帯に施し（特許文献１）、あるいは焼鈍処理に先だって冷延鋼帯に電解洗浄処理を施す（特許文献３）等の煩瑣な処理が必要となる。これと異なって本発明（焼鈍処理なし）では、焼鈍処理に起因する汚染がないので、調質圧延に先行する鋼帯表面の洗浄処理は、特殊な設備や操作を必要とせず、アルカリ溶液を処理液とし、処理液浴に冷延鋼帯を浸漬通板するか、又は該処理液を鋼帯表面にスプレーする等の所謂アルカリ脱脂と称される比較的簡素な設備と処理操作（後記）で鋼帯表面を十分に清浄化すると共に、ドライ調質圧延によって高度の平滑性を有する製品冷延鋼帯を得ることができる。
【発明を実施するための最良の形態】
【００１１】
本発明に係る平滑表面を有する冷延鋼帯は、所定の鋼組成に調製された低炭素鋼のスラブを素材とし、熱間圧延および冷間圧延の工程を経由した後、冷延鋼帯を脱脂洗浄処理し、ついでブライトロールをワークロールとしてドライ調質圧延（調質圧延油は不使用）する工程を経由して製造される。
【００１２】
[鋼帯の鋼材種]  
本発明の冷延鋼帯の鋼材種は、Ｃ含有量が０.１２質量％以下の低炭素鋼である。鋼材種を低炭素鋼に限定したことにより、冷間圧延における加工歪みが少なく、冷延鋼帯を焼鈍処理することなく調質圧延に付すことができる。この低炭素鋼の代表例として、JIS  G3141「冷延圧延鋼板及び鋼帯」の「参考」欄に記載された「SPCC」（C≦0.12%,Mn≦0.50%,P≦0.040%,S≦0.045%）が挙げられる。
【００１３】
[熱間圧延]  
上記低炭素鋼スラブの熱間圧延は常法に従って行われ、Ac３変態点以上の温度域（オーステナイト単相域）で熱間圧延を終了する。これより低い温度域（オーステナイト＋フェライト混相）で圧延すると、最終製品鋼帯の材質の均質性を確保し難くなる。熱延終了後の熱延鋼板の巻取りは、高温巻取りではスケール生成量が増加し易く、低温巻取りでは結晶粒の過度の微細化に伴なう過度の強度上昇・延性不足等をきたすおそれがあり、このため約５３５〜６３５℃の範囲でおこなうのがよい。熱延鋼帯は、表面スケールを酸洗処理等で除去されたうえ、次の冷間圧延に付される。
【００１４】
[冷間圧延]  
冷間圧延は通常の条件により行われる。冷延圧下率は、製品鋼帯の具体的用途に応じ、板厚仕様及び所要の材料特性（硬さ,プレス加工性等）を充足するように適宜設定される。例えば、自動車ＣＶＴプレートに使用される冷延鋼帯（板厚:約0.6〜2.3ｍｍ）の場合、一定の硬さ（例えばＨｖ約160以上）が確保されるように、圧下率：約50％以上とするのがよい。しかし、圧下率を高くし過ぎると、鋼帯の過度の硬質化により、調質圧延におけるブライトロールの転写効果が弱められ、製品表面の平滑性の調整が困難となるほか、プレス加工等における加工性が損なわれることになる。このため冷延圧下率は約70％を上限とする。
【００１５】
冷延鋼板の表面粗度は特に限定されないが、脱脂洗浄処理の後の調質圧延を経て得られる製品鋼帯として、中心線粗さＲａ（JIS  B0601）０.３μｍ以下の平滑面を望む場合は、冷間圧延後の鋼帯表面粗度をＲａ０.４μｍ以下に仕上げるのがよい。冷間圧延における鋼帯表面粗度をＲａ０.３μｍ以下にすれば、調質圧延を経て得られる製品鋼帯の表面平滑性をより高精度とすることができる。冷間圧延における鋼帯の表面粗度Ｒａは、冷間圧延のワークロールのロール表面粗度及び冷延圧下率により容易に調整することができる。
【００１６】
[脱脂洗浄処理]
冷延鋼帯を調質圧延する前の洗浄処理の実施は、本発明のもっとも特徴とする点である。焼鈍された冷延鋼帯を対象とする洗浄処理（圧延油脂類の燃焼残滓である炭素分や焼鈍処理過程で生成付着した汚染物質の除去）と異なって、本発明における冷延鋼帯（焼鈍処理なし）の洗浄処理は、冷間圧延時に付着した圧延油（及び該油脂と共に付着している鉄粉等の異物）を除去するものである。脱脂洗浄処理法としては、アルカリ脱脂、溶剤脱脂、エマルジョン脱脂、電解脱脂等の各種方法が知られているが、本発明における脱脂洗浄処理は、アルカリ脱脂法により十分に達成することができる。
【００１７】
アルカリ脱脂法は、水酸化ナトリウム、オルソ珪酸塩（代表的にはオルソ珪酸ソーダ）、リン酸ナトリウムなどの適宜濃度に調整されたアルカリ溶液（必要に応じ少量の界面活性剤等が添加される）を処理液とし、これを適宜液温（約60-100℃）に加温して使用する。その洗浄操作は、冷延鋼帯を処理液の浴中に連続的に浸漬通板し、または該処理液を鋼帯表面にスプレーすることにより行われる。洗浄処理効率を高めるために、必要に応じブラシロール等によるブラッシング作用が付加される。鋼帯表面に付着している鉄粉等の汚染物質は、油脂類と共に鋼帯表面から洗い流される。ついで鋼帯表面に付着している処理液を水（又は温水）等で洗い流す。この脱脂洗浄処理により、調質圧延での転写効率の妨げとなる汚染（油脂類及び鉄粉等の汚染物）が除去された清浄面を形成して調質圧延に供する。
【００１８】
[調質圧延]  
上記冷延鋼帯（脱脂洗浄処理済み）の調質圧延は、ドライ方式を適用し、ブライトロールを用いて行う。製品冷延鋼帯を、表面粗さＲａ０.３μｍ以下の平滑面に仕上げるために、ブライトロールとして、例えば粒度♯320の研削砥石による湿式研削処理を施して平滑面に仕上げたものが使用される。
調質圧延における鋼帯の伸び率（ε）は、０.２〜１.５％の範囲に制御することを要する。この伸び率（ε）に相応する幅荷重は、概ね0.3〜0.7Ton/mm程度である。伸び率（ε）を上記範囲（０.２〜１.５%）に限定したのは、これより低い伸び率の調質圧延では、ロール表面の転写効果が弱く製品鋼帯表面の平滑性の不足をきたし、他方その範囲を越える調質圧延では、製品鋼帯の延性の低下が大きく、良好なプレス加工性等を確保し難くなるからである。好ましい伸び率（ε）は、約０.４〜１.０％であり、最も好ましくは０.６〜０.８％である。
【００１９】
本発明は調質圧延をドライ方式で行うので、冷延鋼帯に対するロール平滑面の転写効果が高く、またウエット調質圧延のようなジャンピング現象（伸び率のムラ）もなく、調質圧延を円滑に達成し、表面粗度Ｒａ：０.３μｍ以下で、粗度分布のバラツキも小さい高精度の平滑面を有する冷延鋼帯が得られる。冷延鋼帯に反り等の変形がある場合でも、調質圧延での形状矯正効果として変形が解消され良好な形状品質が得られる。
なお、調質圧延における伸び率を上記範囲内で比較的高めに設定する場合において、製品鋼帯の延性の低下・プレス加工性の不足等をきたすおそれがあるときは、調質圧延における伸び率の高め設定に相応する分だけ、冷間圧延における圧下率を低めに設定して加工硬化の増加を相殺するようにすればよい。
【００２０】
上記工程を経て得られる製品冷延鋼帯は、表面粗度Ｒａ０.３μｍ以下で、そのバラツキも少ない高精度の平滑面を有すると共に、硬さ(Hv)約160以上を有し、かつプレス成形等に必要な延性・加工性を備えている。
【実施例】
【００２１】
低炭素鋼スラブを素材とし、熱間圧延、熱延鋼板の酸洗処理（脱スケール処理）及び冷間圧延を経由して所定板厚の冷延鋼帯を得る。これを脱脂洗浄処理したうえ、ドライ調質圧延を施して表面粗度を調整された製品冷延鋼帯（発明材）を得た。
比較例として、同種の低炭素鋼スラブの冷延鋼帯（但し、脱脂洗浄処理なし）を、調質圧延油を使用するウエット調質圧延に付して表面粗度を調整した製品冷延鋼帯（比較材）を得た。
上記発明例及び比較例の製品冷延鋼帯は、いずれもSPCC-1B（JIS  G3141）相当の板材（調質区分：硬質、表面仕上げ区分：ブライト仕上げ）である。
【００２２】
(1)鋼組成（質量％）
C:0.02-0.06、Mn0.4-0.48、P: 0.02以下、S:0.01以下  Si:trace。
(2)熱間圧延
熱延仕上げ温度：875〜935℃
巻取り温度    ：535〜635℃
(3)冷間圧延
圧下率        ：50〜60％
冷延板厚      ：1.6〜2.3ｍｍ
【００２３】
(4)脱脂洗浄処理  
鋼帯を連続移送しながら、処理液浴槽の浴中を浸漬通板することにより鋼帯表面の油脂類（及びこれに付着した鉄粉等の汚染物）を除去する。
処理液    ：オルソ珪酸ソーダ(約3％)水溶液（界面活性剤:約0.015%）
液  温    ：80〜95℃
【００２４】
(5)調質圧延
ワークロールとして湿式研削処理（粒度♯320の研削砥石使用）を施した平滑面を有するブライトロールを使用しドライ方式またはウエット方式により実施。
(5.1)ドライ調質圧延（発明材）
鋼帯伸び率    ：0.6〜0.8％
(幅荷重：0.3〜0.6Ton/mm)
(5.1)ウエット調質圧延（比較材）
調質圧延油    ：「ＮＤ-10改」(大同化学(株)製)  使用濃度6％
鋼帯伸び率    ：0.4〜1.2％
(幅荷重：0.3〜0.6Ton/mm)
【００２５】
上記製品冷延鋼帯（発明材及び比較材）の表面粗度の測定結果を、図１及び図２（図１:発明材、図２:比較材）に示す。図示のとおり、比較材の冷延鋼帯（図２）は、表面粗度Ｒａ(平均値)：0.232μm（最大値0.394μm）、標準偏差（σ）：0.058であり、これに対して発明材（図１）のそれは、Ｒａ(平均値)：0.199μmで、0.30μｍを越えず（最大値は0.265μm）、標準偏差（σ）：0.028とバラツキも小さく、比較材（図２）との差異は歴然である。なお、発明材について別途実施した試験により、Ｈｖ170〜190と十分な硬さを有すると共に、プレス成形等のための良好な延性・加工性を備えていることも認められた。
【００２６】
以下に本発明の実施態様の具体例を示す。
1.  Ｃ含有量０.１２質量％以下の低炭素鋼からなる冷延鋼帯を、脱脂洗浄処理したうえ、焼鈍処理することなく調質圧延工程に付し、ブライトロールによるドライ調質圧延を行うことにより平滑性に優れた低炭素冷延鋼帯を得る。
2.  上記の低炭素鋼は、Ｃ：０.１２質量％以下、Ｍｎ：０.５０質量％以下、Ｐ：０.０４質量％以下、Ｓ：０.０４５質量％以下、残部Ｆｅ及び不可避不純物からなる低炭素鋼（JIS  G3141所載の「SPCC」相当材）である。
【００２７】
3.上記の脱脂洗浄処理は、アルカリ水溶液を処理液とし、冷延鋼帯を処理液の浴中に浸漬通板し又は鋼帯表面に処理液をスプレーしたのち、鋼帯表面の処理液を水洗除去することからなるアルカリ脱脂処理である。
4.上記脱脂洗浄処理のアルカリ水溶液として、オルソ珪酸ソーダ水溶液（界面活性剤含有）を使用する。
【００２８】
5.上記ドライ調質圧延における鋼帯の伸び率を０.２〜１.５％の範囲に制御する。
6.前記ドライ調質圧延により、表面粗度がＲａ：０.３μｍ以下である平滑面を有する冷延鋼帯を得る。
7.前記ドライ調質圧延により、表面粗度がＲａ：０.３μｍ以下の平滑面、硬さ（Hv）160以上の冷延鋼帯を得る。
8.自動車用トルクコンバータープレート(ＣＶＴプレート)材として使用される上記冷延鋼帯の製造。
【産業上の利用可能性】
【００２９】
本発明により製造される低炭素冷延鋼帯は、表面粗さとそのバラツキの小さい高度の平滑面を有すると共に、硬さ及びプレス加工等の加工性を具備し、またその製造工程は焼鈍処理が省略されて簡素な工程とコスト的に有利な条件下に製造することができ、従って各種の機械部品、電気・電子機器部品、自動車部品等の多方面の分野において、前記諸特性を要求される部材、例えば家電製品の外板材、加熱機器・暖房機器の反射板、車両用ヘッドランプ・フォグランプの反射板、乾電池ジャケット、自動車用トルクコンバータＣＶＴ用プレート材等として好適に使用されるものである。
【図面の簡単な説明】
【００３０】
【図１】実施例における発明材の冷延鋼帯の表面粗度を示すグラフである。
【図２】実施例における比較材の冷延鋼帯の表面粗度を示すグラフである。
【図１】
0004809664.tif 000002
【図２】
0004809664.tif 000003